ОКОННЫЙ БЛОК-СТЕКЛОПАКЕТ С ТРОЙНЫМ СЕРЕБРЯНЫМ ПОКРЫТИЕМ И ДИЭЛЕКТРИЧЕСКИМ ПОКРЫТИЕМ НА ПРОТИВОПОЛОЖНЫХ СТОРОНАХ СТЕКЛЯННОЙ ПОДЛОЖКИ
WINDOW BLOCK-GLASS UNIT WITH TRIPLE SILVER COATING AND DIELECTRIC COATING ON OPPOSITE SIDES OF GLASS SUBSTRATE

[0001] Настоящая заявка основана на и испрашивает приоритет по предварительной заявке на патент США № 62,469,556, поданной 10 марта 2017 г., описание которой полностью включено в настоящий документ путем ссылки.
[0002] Настоящее изобретение относится к оконному блоку-стеклопакету (IG), содержащему первые и вторые стеклянные подложки, расположенные на расстоянии друг от друга. По меньшей мере одна из стеклянных подложек имеет тройное серебряное покрытие с низкой эмиссией (низкоэмиссионное) на одной из основных сторон и диэлектрическое покрытие для улучшения угловой стабильности на другой из основных сторон.
ПРЕДПОСЫЛКИ СОЗДАНИЯ И ИЗЛОЖЕНИЕ СУЩНОСТИ ИЗОБРЕТЕНИЯ
vis
vis
[0003] Низкие значения солнечного фактора (SF) и теплопритока от солнечного излучения (SHGC) являются желательными в некоторых сферах применения, особенно в регионах с теплым климатом. Солнечный фактор (SF), вычисленный в соответствии со стандартом EN 410, относится к отношению между суммарной энергией, попадающей в комнату или т.п. через застекление, и энергией падающего солнечного излучения. Таким образом, следует понимать, что более низкие значения SF служат показателем хороших солнцезащитных свойств, препятствующих нежелательному нагреву комнат или т.п., защищаемых окнами/застеклением. Низкое значение SF является признаком изделия с покрытием (например, оконного блока-стеклопакета), выполненного с возможностью сохранения прохлады в комнате в летние месяцы при жарких условиях окружающей среды. Таким образом, иногда существует потребность в низких значениях SF в жарких условиях. Кроме того, желательными являются высокие значения отношения пропускания света к теплопритоку от солнечного излучения (LSG). LSG вычисляют следующим образом: T/SHGC. Чем выше значение LSG, тем больше изделие с покрытием пропускает видимого света и тем меньше пропускает тепла. Хотя низкие значения SF и SHGC и высокие значения LSG иногда являются желательными для изделий с покрытием, таких как оконные блоки-стеклопакеты и/или монолитные окна, обеспечение таких значений может происходить за счет цвета и/или отражающей способности. В частности, традиционные попытки обеспечения низких значений SHGC часто приводили к получению нежелательно низких значений LSG и/или нежелательного видимого цвета покрытия. Часто желательно, но сложно обеспечить комбинацию приемлемого пропускания видимого света (TY или T), требуемого цвета при отражении со стороны стекла (например, требуемых цветовых значений a* и b* при отражении со стороны стекла), низкого значения SHGC, требуемого низкого уровня отражения видимого света со стороны пленки и высокого LSG для изделия с покрытием при использовании в окнах, в частности, при необходимости использования стеклянной подложки, которая не имеет сильного тонирования.
vis
[0004] Значения SF (G-фактор; EN410-673 2011) и SHGC (NFRC-2001) вычисляют во всем спектре (T, Rg и Rf) и обычно их измеряют спектрофотометром, таким как Perkin Elmer 1050. Измерения SF проводят на монолитном стекле с покрытием, и вычисленные значения можно применять к монолитным, стеклопакетным и ламинированным вариантам применения.
vis
[0005] Желательно, чтобы в соответствии с примерами осуществления настоящего изобретения покрытие было выполнено с обеспечением комбинации приемлемого пропускания видимого света (TY или T), низкого коэффициента излучения/коэффициента эмиссии, низкого SHGC и высокого LSG для изделия с покрытием при использовании в окнах.
[0006] В некоторых вариантах осуществления настоящего изобретения предложен оконный блок-стеклопакет (IG), содержащий: первые и вторые стеклянные подложки; причем на первые стеклянные подложки нанесено низкоэмиссионное покрытие и диэлектрическое покрытие на противоположных основных поверхностях; причем низкоэмиссионное покрытие содержит первый, второй и третий отражающие ИК-излучение слои, содержащие серебро, разделенные по меньшей мере диэлектрическими слоями; причем диэлектрическое покрытие содержит множество перемежающихся слоев с высоким и низким показателем преломления, контактирующих друг с другом; и причем низкоэмиссионное покрытие и диэлектрическое покрытие выполнены таким образом, что оконный блок-стеклопакет имеет значение LSG по меньшей мере 2,0 и значение ΔC не более 3,0, если смотреть с наружной стороны здания, в котором подлежит установке оконный блок-стеклопакет, в диапазоне углов по меньшей мере 85 градусов.
КРАТКОЕ ОПИСАНИЕ ГРАФИЧЕСКИХ МАТЕРИАЛОВ
[0007] На ФИГ. 1 представлен вид в разрезе изделия с покрытием в соответствии с примером осуществления настоящего изобретения.
[0008] На ФИГ. 2 представлен вид в разрезе изделия с покрытием, показанного на ФИГ. 1, в оконном блоке-стеклопакете в соответствии с примерами осуществления настоящего изобретения (на второй поверхности оконных блоков-стеклопакетов).
[0009] На ФИГ. 3 представлены графики в соответствии с примерами осуществления настоящего изобретения, на которых показана длина волны (нм) в зависимости от оптических свойств, включая пропускание (T) и отражение (R).
[0010] На ФИГ. 4 представлен график, на котором показан угол в зависимости от цветовых значений а*, b* при отражении со стороны стекла, иллюстрирующий очень незначительное изменение цветовых значений а* и b* при отражении со стороны стекла в широком диапазоне углов в соответствии с примером осуществления настоящего изобретения.
ПОДРОБНОЕ ОПИСАНИЕ ПРИМЕРОВ ИЗОБРЕТЕНИЯ
[0011] Ниже сопроводительные чертежи рассмотрены более конкретно, причем на некоторых видах/в некоторых вариантах осуществления одинаковыми номерами позиций обозначены одинаковые детали.
[0012] Стекло с низкоэмисионным покрытием широко используют в коммерческих и жилых зданиях, в том числе в оконных блоках-стеклопакетах. Цвет окна важен для людей при выборе окон, и изменение цвета окон в большом здании может быть неприемлемым с точки зрения архитектуры. Цвет покрытия окна от первого этажа до верхнего этажа высокого здания может варьироваться из-за отражения под разными углами. Таким образом, в настоящем документе предпринята попытка решения проблемы изменения цвета под разными углами для покрытия оконного стекла с уменьшением степени изменения цвета в широком диапазоне углов обзора.
[0013] Данная проблема изменения цвета под разными углами связана с проблемой выбора компромиссного значения LSG для тройного серебряного низкоэмиссионного покрытия. В частности, в целом, чем выше значение LSG, тем более выражена проблема изменения цвета под разными углами. Таким образом, до настоящего времени не удавалось обеспечить высокое значение LSG при уменьшении степени изменения цвета в широком диапазоне углов обзора.
[0014] Параметр ΔC можно использовать для количественного вычисления изменения цвета в пределах угла обзора,
[0015]
0
0
[0016] Следует отметить, что a, b и a, b представляют собой два цветовых значения (цветовые значения a*, b*, которые могут обеспечивать пропускание, отражение со стороны стекла/снаружи или отражение со стороны пленки/изнутри) при разных углах обзора. Например, значение maxim ΔC в диапазоне 0-90 градусов, например, можно использовать для измерения степени изменения цвета в этом диапазоне углов. Низкоэмиссионное покрытие широко используют в качестве покрытия окон, а изменение цвета под разными углами почти всегда является проблемой в случае применения тройного серебряного покрытия при высоком LSG в высоких зданиях. Примеры тройного серебряного низкоэмиссионного покрытия показаны на Фиг. 1 и в предварительной заявке, на которой основана данная заявка. В оконном блоке-стеклопакете оптимизированное значение изменения цвета ΔC под разными углами, как правило, очень велико, как объяснено в настоящем документе, и, как правило, увеличивается по мере увеличения LSG.
[0017] Как правило, человеческие глаза способны легко различать ΔC >> 3. Однако, если ΔC < 2, человеческому глазу сложно уловить разницу. Таким образом, в данном случае желательно выполнить тройное серебряное покрытие на окне таким образом, чтобы обеспечить как высокое значение LSG (например, по меньшей мере 2,0, более предпочтительно по меньшей мере 2,2, наиболее предпочтительно по меньшей мере 2,3), так и значение ΔC не более 4,0, более предпочтительно не более 3,0, еще более предпочтительно не более 2,5, еще более предпочтительно не более 2,0, а еще более предпочтительно не более 1,5, в частности, в связи с цветовыми значениями a* и b* при отражении со стороны стекла/наружной стороны, в широком диапазоне углов, например 60 градусов или даже 85 или 90 градусов.
[0018] В примерах осуществления настоящего изобретения предложено решение и способ достижения требуемых свойств путем создания второго покрытия со стороны стекла в оконном блоке-стеклопакете. Оконный блок-стеклопакет (IG) содержит первые и вторые стеклянные подложки, расположенные на расстоянии друг от друга. По меньшей мере одна из стеклянных подложек 1 имеет тройное серебряное покрытие 30 с низкой эмиссией (низкоэмиссионное) на одной из основных сторон и диэлектрическое покрытие 31 для улучшения угловой стабильности на другой из основных сторон.
[0019] Слева на Фиг. 3 представлен график для типового тройного серебряного покрытия 30 без дополнительного диэлектрического покрытия 31 (неприемлемое значение изменения цвета под разными углами ΔC ~ 14). Средний график на Фиг. 3 представляет собой график для дополнительного диэлектрического покрытия 31, отдельно нанесенного на стеклянную подложку с высоким показателем пропускания видимого света, но очень низким показателем пропускания в ближней ИК-области спектра (800 ~ 1700 нм). А справа на Фиг. 3 представлен график для комбинации тройного серебряного низкоэмиссионного покрытия 30 и дополнительного диэлектрического покрытия 31 на противоположных сторонах стеклянной подложки. Неожиданно было обнаружено, что при одновременном применении двух покрытий 30 и 31 на противоположных сторонах стеклянной подложки 1 значение ΔC значительно уменьшилось до менее 1,5, что подтверждается Фиг. 4, на которой показано очень незначительное изменение цветовых значений а*, b* при отражении со стороны стекла в широком диапазоне углов при наличии обоих покрытий 30 и 31.
2
2
[0020] В примерах осуществления настоящего изобретения диэлектрическое покрытие 31 для улучшения угловой стабильности может быть создано из перемежающихся слоев с высоким показателем преломления (например, оксида титана TiO или оксида ниобия (Nb)) и слоев с низким показателем преломления (например, оксида кремния SiO), например, из пятидесяти двух таких перемежающихся слоев для получения покрытия 31 с обеспечением высокой прозрачности в видимой области спектра (400 нм ~ 700 нм) и низкой прозрачности в ближней ИК-области спектра (800 нм ~ 1700 нм) для обеспечения возможности управления солнечной энергией для достижения высоких значений LSG (например, 2,34 с этим покрытием в варианте осуществления, показанном на Фиг. 1-4). В некоторых примерах осуществления настоящего изобретения слои с высоким показателем преломления покрытия 31 могут иметь показатель преломления (n, при 550 нм) от около 2,2 до 2,5, а слои с низким показателем преломления покрытия 31 могут иметь показатель преломления от около 1,2 до 1,6, более предпочтительно от около 1,45 до 1,58. Диэлектрическое покрытие 31 для улучшения угловой стабильности может быть изготовлено различными способами, такими как термическое испарение, магнетронное распыление, электроннолучевое распыление, золь-гель, многослойный полимер или т.п.
[0021] Таким образом, в примерах осуществления настоящего изобретения описана разработанная авторами настоящего изобретения новая технология, которая позволяет решить проблему изменения цвета тройного серебряного покрытия под разными углами за счет использования специального диэлектрического покрытия 31 для улучшения угловой стабильности на другой стороне стеклянной подложки 1 с тройным серебряным низкоэмиссионным покрытием 30, с целью достижения низкого значения ΔC, например не более 1,5, в широком диапазоне углов, например 60 градусов или даже 85 или 90 градусов.
[0022] Примеры осуществления настоящего изобретения относятся к изделию с покрытием, включающим покрытие 30 с низкой эмиссией (низкоэмиссионное) и диэлектрическое покрытие 31 для улучшения угловой стабильности, нанесенные на противоположные основные стороны стеклянной подложки 1. Покрытие 30 может быть нанесено путем распыления. Изделие с покрытием можно подвергать термообработке (например, термической закалке, изгибанию в нагретом состоянии и/или термическому упрочнению).
3
4
[0023] На Фиг. 1 представлен вид сбоку в разрезе изделия с покрытием в соответствии с не имеющим ограничительного характера вариантом осуществления настоящего изобретения, в котором низкоэмиссионное покрытие 30 включает три отражающих ИК-излучение слоя 9, 19 и 29 на основе серебра. Изделие с покрытием содержит подложку 1 (например, прозрачную, зеленую, бронзовую или сине-зеленую стеклянную подложку толщиной около 1,0-10,0 мм, более предпочтительно около 1,0-8,0 мм, например, около 6 мм) и покрытие (или многослойную систему) 30, нанесенное на подложку 1 непосредственно или опосредованно. Покрытие (или многослойная система) 30 включает: нижний прозрачный диэлектрический слой 3, содержащий нитрид кремния, например, SiN, относящийся к типу с высоким содержанием кремния, для уменьшения мутности или с любой другой подходящей стехиометрией в различных вариантах осуществления этого изобретения, необязательный диэлектрический слой 5 материала, такого как оксид титана, первый нижний контактный слой 7 (который контактирует с отражающим ИК-излучение слоем 9), первый проводящий и предпочтительно металлический или по существу металлический отражающий инфракрасное (ИК) излучение слой 9, первый верхний контактный слой 11 (который контактирует со слоем 9), прозрачный диэлектрический слой 14 из станната цинка или включающий станнат цинка, расположенный над контактным слоем 11 и контактирующий с ним, необязательный прозрачный диэлектрический слой 15, содержащий нитрид кремния, второй нижний контактный слой 17 (который контактирует с отражающим ИК-излучение слоем 19), второй проводящий и предпочтительно металлический или по существу металлический отражающий ИК-излучение слой 19, второй верхний контактный слой 21 (который контактирует со слоем 19), прозрачный диэлектрический слой 23 и необязательный прозрачный диэлектрический слой 25, содержащий нитрид кремния. Покрытие 30 дополнительно включает прозрачный диэлектрический нижний контактный слой 27, состоящий из оксида цинка или включающий оксид цинка, необязательный прозрачный третий нижний контактный слой 28, содержащий NiCr, NiCrOx или т.п. или включающий их, третий проводящий и предпочтительно металлический или по существу металлический отражающий ИК-излучение слой 29, третий верхний контактный слой 31 (который контактирует со слоем 29), прозрачный диэлектрический слой 33 и прозрачный диэлектрический слой 35, содержащий нитрид кремния. Кроме того, слой 33 из оксида олова или любой другой слой из оксида олова (например, 23) можно заменить слоем из станната цинка, аналогичным слою 14, таким образом, чтобы слой из станната цинка, например, был расположен над контактным слоем 31 и непосредственно контактировал с ним. Кроме того, слой 5 может быть заменен на слой, состоящий из станната цинка или т.п. или включающий станнат цинка.
[0024] В случаях монолитов изделие с покрытием включает в себя только одну стеклянную подложку 1, как показано на Фиг. 1. Однако монолитные изделия с покрытием, представленные в настоящем документе, можно использовать в таких устройствах, как многослойные ветровые стекла транспортного средства, оконные блоки-стеклопакеты и т.п. Оконный блок-стеклопакет может содержать по меньшей мере две стеклянные подложки, расположенные на расстоянии друг от друга. Пример оконного блока-стеклопакета показан и описан, например, в патентном документе США № 2004/0005467, описание которого включено в настоящий документ путем ссылки. На Фиг. 2 показан пример оконного блока-стеклопакета, включающий в себя стеклянную подложку 1 с покрытием, как показано на Фиг. 1, соединенную с другой стеклянной подложкой 2 посредством разделителя (-ей), герметика (-ов) 40 или т.п. с образованием между ними зазора 50. Этот зазор 50 между подложками в вариантах осуществления оконных блоков-стеклопакетов в некоторых случаях может быть заполнен газом, таким как аргон (Ar), или смесью аргона и воздуха. Типовой блок-стеклопакет может содержать две расположенные на расстоянии друг от друга прозрачные стеклянные подложки 1 и 2 толщиной около 3-8 мм (например, толщиной около 6 мм), одна из которых имеет покрытие 30, описанное в настоящем документе в некоторых примерах, причем зазор 50 между подложками может составлять от около 5 до 30 мм, более предпочтительно от около 10 до 20 мм, а еще более предпочтительно около 16 мм. В некоторых типовых случаях низкоэмиссионное покрытие 30 может быть нанесено на внутреннюю поверхность любой подложки, обращенную к зазору. Подложка 1 или подложка 2 может быть самой наружной подложкой оконного блока-стеклопакета на наружной стороне здания (например, на Фиг. 2 подложка 1 расположена ближе всего к наружной стороне здания, а низкоэмиссионное покрытие 30 нанесено на поверхность № 2 оконного блока-стеклопакета). В предпочтительных вариантах осуществления настоящего изобретения покрытие 30 нанесено на поверхность №2 оконного блока-стеклопакета, а покрытие 31 может быть нанесено на поверхность №1, как показано на Фиг. 2.
3
4
[0025] В некоторых вариантах осуществления настоящего изобретения диэлектрические слои 3, 15, 25 и/или 35 могут состоять из нитрида кремния или могут включать нитрид кремния. В различных вариантах осуществления настоящего изобретения нитрид кремния в этих слоях может относиться к стехиометрическому типу (т. е. SiN) или альтернативно к типу с высоким содержанием кремния.
[0026] Отражающие инфракрасное (ИК) излучение слои 9, 19 и 29 предпочтительно являются по существу или полностью металлическими и/или проводящими и могут содержать серебро (Ag), золото или любой другой подходящий отражающий ИК-излучение материал или могут по существу состоять из указанных металлов. Благодаря наличию отражающих ИК-излучение слоев 9, 19 и 29 покрытие имеет низкий коэффициент излучения и/или хорошие характеристики защиты от солнечных лучей. Однако отражающие ИК-излучение слои в некоторых вариантах осуществления настоящего изобретения могут быть слегка оксидированы.
[0027] В некоторых примерах осуществления настоящего изобретения верхние контактные слои 11, 21 и 31 (и, возможно, нижний контактный слой 28) могут включать или состоять из оксида никеля (Ni), оксида хрома/хрома (Cr) или оксида никелевого сплава, такого как оксид хрома-никеля (NiCrOx), NiCrMoOx, или другого подходящего материала -(ов), такого как Ti или оксид Ti, в некоторых примерах осуществления настоящего изобретения.
[0028] В некоторых примерах осуществления настоящего изобретения прозрачные диэлектрические слои 23 и 33 могут состоять из оксида олова или включать оксид олова. Однако в других примерах осуществления материал может быть легирован некоторыми другими материалами, такими как Al или Zn, в некоторых альтернативных примерах осуществления.
[0029] В некоторых вариантах осуществления настоящего изобретения нижние контактные или затравочные слои 7, 17 и/или 27 состоят из оксида цинка (например, ZnO) или включают его. С оксидом цинка в этих слоях могут содержаться другие материалы, а также, например, алюминий Al (например, с образованием ZnAlOx). Например, в некоторых примерах осуществления настоящего изобретения один или более слоев оксида цинка могут быть легированы от около 1 до 10% алюминия Al, более предпочтительно от около 1 до 5% Al и еще более предпочтительно от около 1 до 4% Al.
[0030] Кроме того, может (могут) быть предусмотрен (-ы) другой (-ие) слой (-и), расположенный (-ые) над или под показанным покрытием. Таким образом, хотя многослойная система или покрытие находится «на» подложке 1 или «нанесено на» нее (прямо или косвенно), между ними может (могут) быть предусмотрен (-ы) другой (-ие) слой (-и). Таким образом, например, покрытие, показанное на Фиг. 1, можно рассматривать как находящееся «на» подложке 1 и «нанесенное на» нее, даже если между слоем 3 и подложкой 1 находится (-ятся) другой (-ие) слой (-и). Более того, в некоторых вариантах осуществления можно убрать некоторые слои показанного покрытия, в то время как в других вариантах осуществления настоящего изобретения между различными слоями можно добавить другие слои, или же какой-либо (какие-либо) слой (-и) может (могут) быть разделен (-ы) другим (-ими) слоем (-ями), добавленным (-ыми) между разделяемыми частями, без отступления от общей сущности некоторых вариантов осуществления настоящего изобретения.
[0031] Хотя в разных вариантах осуществления настоящего изобретения в слоях могут быть использованы различные материалы и разные значения толщины, ниже приведены примеры значений толщины и материалов для соответствующих слоев покрытия 30 на стеклянной подложке 1 в варианте осуществления, показанном на Фиг. 1, по направлению от стеклянной подложки наружу.
Примеры материалов/значений толщины
Слой
Предпочтительный диапазон <img file="00000002.jpg" he="5" wi="6" img-content="undefined" img-format="jpg" />
Более предпочтительно <img file="00000002.jpg" he="5" wi="6" img-content="undefined" img-format="jpg" />
Пример <img file="00000002.jpg" he="5" wi="6" img-content="undefined" img-format="jpg" />
Стекло (толщина 1-10 мм)
Si<sub>x</sub>N<sub>y</sub> (слой 3)
40-600 <img file="00000003.jpg" he="4" wi="4" img-content="undefined" img-format="jpg" />
100-300 <img file="00000003.jpg" he="4" wi="4" img-content="undefined" img-format="jpg" />
136 <img file="00000003.jpg" he="4" wi="4" img-content="undefined" img-format="jpg" />
TiO<sub>x</sub> (слой 5)
7-150 <img file="00000003.jpg" he="4" wi="4" img-content="undefined" img-format="jpg" />
7-50 <img file="00000003.jpg" he="4" wi="4" img-content="undefined" img-format="jpg" />
10 <img file="00000003.jpg" he="4" wi="4" img-content="undefined" img-format="jpg" />
ZnAlO<sub>x</sub> (слой 7)
10-300 <img file="00000003.jpg" he="4" wi="4" img-content="undefined" img-format="jpg" />
60-140 <img file="00000003.jpg" he="4" wi="4" img-content="undefined" img-format="jpg" />
90 <img file="00000003.jpg" he="4" wi="4" img-content="undefined" img-format="jpg" />
Ag (слой 9)
50-250 <img file="00000003.jpg" he="4" wi="4" img-content="undefined" img-format="jpg" />
80-120 <img file="00000003.jpg" he="4" wi="4" img-content="undefined" img-format="jpg" />
109 <img file="00000003.jpg" he="4" wi="4" img-content="undefined" img-format="jpg" />
NiCrO<sub>x</sub> (слой 11)
10-100 <img file="00000003.jpg" he="4" wi="4" img-content="undefined" img-format="jpg" />
20-40 <img file="00000003.jpg" he="4" wi="4" img-content="undefined" img-format="jpg" />
30 <img file="00000003.jpg" he="4" wi="4" img-content="undefined" img-format="jpg" />
ZnSnO (слой 14)
200-800 <img file="00000003.jpg" he="4" wi="4" img-content="undefined" img-format="jpg" />
350-600 <img file="00000003.jpg" he="4" wi="4" img-content="undefined" img-format="jpg" />
435 <img file="00000003.jpg" he="4" wi="4" img-content="undefined" img-format="jpg" />
Si<sub>x</sub>N<sub>y</sub> (слой 15)
50-350 <img file="00000003.jpg" he="4" wi="4" img-content="undefined" img-format="jpg" />
80-200 <img file="00000003.jpg" he="4" wi="4" img-content="undefined" img-format="jpg" />
130 <img file="00000003.jpg" he="4" wi="4" img-content="undefined" img-format="jpg" />
ZnAlO<sub>x</sub> (слой 17)
80-300 <img file="00000003.jpg" he="4" wi="4" img-content="undefined" img-format="jpg" />
170-250 <img file="00000003.jpg" he="4" wi="4" img-content="undefined" img-format="jpg" />
220 <img file="00000003.jpg" he="4" wi="4" img-content="undefined" img-format="jpg" />
Ag (слой 19)
60-160 <img file="00000003.jpg" he="4" wi="4" img-content="undefined" img-format="jpg" />
90-130 <img file="00000003.jpg" he="4" wi="4" img-content="undefined" img-format="jpg" />
110 <img file="00000003.jpg" he="4" wi="4" img-content="undefined" img-format="jpg" />
NiCrO<sub>x</sub> (слой 21)
10-100 <img file="00000003.jpg" he="4" wi="4" img-content="undefined" img-format="jpg" />
20-40 <img file="00000003.jpg" he="4" wi="4" img-content="undefined" img-format="jpg" />
30 <img file="00000003.jpg" he="4" wi="4" img-content="undefined" img-format="jpg" />
SnO<sub>2</sub> (слой 23)
50-750 <img file="00000003.jpg" he="4" wi="4" img-content="undefined" img-format="jpg" />
150-300 <img file="00000003.jpg" he="4" wi="4" img-content="undefined" img-format="jpg" />
220 <img file="00000003.jpg" he="4" wi="4" img-content="undefined" img-format="jpg" />
Si<sub>3</sub>N<sub>4</sub> (слой 25)
10-750 <img file="00000003.jpg" he="4" wi="4" img-content="undefined" img-format="jpg" />
100-170 <img file="00000003.jpg" he="4" wi="4" img-content="undefined" img-format="jpg" />
130 <img file="00000003.jpg" he="4" wi="4" img-content="undefined" img-format="jpg" />
ZnAlO<sub>x</sub> (слой 27)
50-300 <img file="00000003.jpg" he="4" wi="4" img-content="undefined" img-format="jpg" />
190-260 <img file="00000003.jpg" he="4" wi="4" img-content="undefined" img-format="jpg" />
238 <img file="00000003.jpg" he="4" wi="4" img-content="undefined" img-format="jpg" />
NiCrO<sub>x</sub> (слой 28)
7-40 <img file="00000003.jpg" he="4" wi="4" img-content="undefined" img-format="jpg" />
7-20 <img file="00000003.jpg" he="4" wi="4" img-content="undefined" img-format="jpg" />
10 <img file="00000003.jpg" he="4" wi="4" img-content="undefined" img-format="jpg" />
Ag (слой 29)
50-250 <img file="00000003.jpg" he="4" wi="4" img-content="undefined" img-format="jpg" />
120-135 <img file="00000003.jpg" he="4" wi="4" img-content="undefined" img-format="jpg" />
120 <img file="00000003.jpg" he="4" wi="4" img-content="undefined" img-format="jpg" />
NiCrO<sub>x</sub> (слой 31)
10-100 <img file="00000003.jpg" he="4" wi="4" img-content="undefined" img-format="jpg" />
20-40 <img file="00000003.jpg" he="4" wi="4" img-content="undefined" img-format="jpg" />
30 <img file="00000003.jpg" he="4" wi="4" img-content="undefined" img-format="jpg" />
SnO<sub>2</sub> (слой 33)
0-750 <img file="00000003.jpg" he="4" wi="4" img-content="undefined" img-format="jpg" />
50-120 <img file="00000003.jpg" he="4" wi="4" img-content="undefined" img-format="jpg" />
75 <img file="00000003.jpg" he="4" wi="4" img-content="undefined" img-format="jpg" />
Si<sub>3</sub>N<sub>4</sub> (слой 35)
10-750 <img file="00000003.jpg" he="4" wi="4" img-content="undefined" img-format="jpg" />
100-250 <img file="00000003.jpg" he="4" wi="4" img-content="undefined" img-format="jpg" />
201 <img file="00000003.jpg" he="4" wi="4" img-content="undefined" img-format="jpg" />
s
[0032] В некоторых примерах осуществления настоящего изобретения изделия с покрытием согласно варианту осуществления, показанному на Фиг. 1, могут иметь следующие оптические и солнечные характеристики при измерении в монолите до и/или после осуществления необязательной термообработке. В значениях удельного поверхностного сопротивления (R) в настоящем документе учтены все отражающие ИК-излучение слои (например, серебряные слои 9, 19, 29).
Оптические/солнечные характеристики
Характеристика
Общий вариант
Более предпочтительно
Наиболее предпочтительно
R<sub>s</sub> (Ом/кв.):
<= 3,0
<= 2,5
<= 2,0 или <= 1,6 или <= 1,4
E<sub>n</sub>:
<= 0,07
<= 0,04
<= 0,03
T<sub>vis</sub> (I11. C 2°):
>= 40%
>= 50%
>= 60%
[0033] В некоторых вариантах осуществления настоящего изобретения предложен оконный блок-стеклопакет (IG), содержащий: первые и вторые стеклянные подложки; причем на первые стеклянные подложки нанесено низкоэмиссионное покрытие и диэлектрическое покрытие на противоположных основных поверхностях; причем низкоэмиссионное покрытие содержит первый, второй и третий отражающие ИК-излучение слои, содержащие серебро, разделенные по меньшей мере диэлектрическими слоями; причем диэлектрическое покрытие содержит множество перемежающихся слоев с высоким и низким показателем преломления, контактирующих друг с другом; и причем низкоэмиссионное покрытие и диэлектрическое покрытие выполнены таким образом, что оконный блок-стеклопакет имеет значение LSG по меньшей мере 2,0 и значение ΔC не более 3,0, если смотреть с наружной стороны здания, в котором подлежит установке оконный блок-стеклопакет, в диапазоне углов по меньшей мере 85 градусов.
[0034] В оконном блоке-стеклопакете по непосредственно предшествующему пункту низкоэмиссионное покрытие и диэлектрическое покрытие могут быть выполнены таким образом, чтобы оконный блок-стеклопакет имел значение LSG по меньшей мере 2,2 и/или значение ΔC не более 2,5, если смотреть с наружной стороны здания, в котором подлежит установке оконный блок-стеклопакет, в диапазоне углов по меньшей мере 85 градусов.
[0035] В оконном блоке-стеклопакете по любому из предшествующих двух пунктов низкоэмиссионное покрытие и диэлектрическое покрытие могут быть выполнены таким образом, чтобы оконный блок-стеклопакет имел значение LSG по меньшей мере 2,3 и/или значение ΔC не более 2,0, если смотреть с наружной стороны здания, в котором подлежит установке оконный блок-стеклопакет, в диапазоне углов по меньшей мере 85 градусов.
[0036] В оконном блоке-стеклопакете по любому из предшествующих трех пунктов низкоэмиссионное покрытие и диэлектрическое покрытие могут быть выполнены таким образом, чтобы оконный блок-стеклопакет имел значение LSG по меньшей мере 2,3 и/или значение ΔC не более 1,5, если смотреть с наружной стороны здания, в котором подлежит установке оконный блок-стеклопакет, в диапазоне углов по меньшей мере 85 градусов.
s
[0037] В оконном блоке-стеклопакете по любому из предшествующих четырех пунктов низкоэмиссионное покрытие может иметь удельное поверхностное сопротивление (R) не более 2,0 Ом/квадрат.
[0038] В оконном блоке-стеклопакете по любому из предшествующих пяти пунктов слои с высоким показателем преломления могут содержать оксид титана или ниобия.
[0039] В оконном блоке-стеклопакете по любому из предшествующих шести пунктов слои с низким показателем преломления могут содержать оксид кремния.
[0040] Хотя изобретение описано применительно к тому, что в настоящее время считается наиболее практичным и предпочтительным вариантом осуществления, следует понимать, что изобретение не должно ограничиваться описанным вариантом осуществления, а, напротив, считается, что оно включает в себя различные модификации и эквивалентные конструкции, охватываемые сущностью и объемом прилагаемой формулы изобретения.